(57)【要約】【課題】  インクジェット記録適性、オフセット印刷適性及び水性ペンでの筆記適性を有する記録用紙を提供すること。【解決手段】  ２層抄きの記録用紙であって、一つの層が情報記録層であり、もう片方の層が支持層であり、前記情報記録層および前記支持層はパルプを主成分として含有し、前記情報記録層に含まれるパルプの２５〜８０質量％がコットンリンターパルプであり、前記情報記録層の表面には水溶性高分子が塗布されており、前記支持層には該支持層に含まれるパルプ１００質量部に対して０．１〜０．８質量部の内添サイズ剤が含まれていることを特徴とする記録用紙。【選択図】図１
2016023383.tif 000002
【特許請求の範囲】
【請求項１】
２層抄きの記録用紙であって、一つの層が情報記録層であり、もう片方の層が支持層であり、前記情報記録層および前記支持層はパルプを主成分として含有し、前記情報記録層に含まれるパルプの２５〜８０質量％がコットンリンターパルプであり、前記情報記録層の表面には水溶性高分子が塗布されており、前記支持層には該支持層に含まれるパルプ１００質量部に対して０．１〜０．８質量部の内添サイズ剤が含まれていることを特徴とする記録用紙。
【請求項２】
３層抄き以上の記録用紙であって、少なくとも一つの層として情報記録層を有し、情報記録層の内側の層として支持層を有し、前記情報記録層および前記支持層はパルプを主成分として含有し、前記情報記録層に含まれるパルプの２５〜８０質量％がコットンリンターパルプであり、前記情報記録層の表面には水溶性高分子が塗布されており、前記支持層には該支持層に含まれるパルプ１００質量部に対して０．１〜０．８質量部の内添サイズ剤が含まれていることを特徴とする記録用紙。
【請求項３】
前記情報記録層が内添サイズ剤を含んでいないか、又は、該情報記録層のパルプ１００質量部に対して０．０５質量部以下の割合で内添サイズ剤を含んでいることを特徴とする請求項１又は２に記載の記録用紙。
【請求項４】
前記支持層のパルプのフリーネス（ＣＳＦ）が、３５０〜６００ｍｌであることを特徴とする請求項１〜３のいずれかに記載の記録用紙。
【請求項５】
前記情報記録層の表面に塗布する水溶性高分子の塗布量が０．５〜１．５ｇ／ｍ２であることを特徴とする請求項１〜４のいずれかに記載の記録用紙。
【発明の詳細な説明】
【技術分野】
【０００１】
本発明は記録用紙に関する。更に詳しくは、インクジェット記録適性、オフセット印刷適性及び水性ペンでの筆記適性を有する記録用紙に関する。
【背景技術】
【０００２】
従来、記録用紙への情報の記録方法としてインクジェット記録やオフセット印刷が知られている。また、水性ペンでの筆記による方法も行われている。これらの記録方法は、併用して行われることがある。例えば、定型文やイラスト等を事前にオフセット印刷し、その後に可変の固有情報をインクジェット記録や水性ペンでの筆記により行うといったものである。従って、記録用紙には、インクジェット記録適性、オフセット印刷適性及び水性ペンでの筆記適性の何れをも満足することが望まれている。
【０００３】
一方、記録用紙には各種記録適性とは別に、柔らかな和紙に見られるような、紙の自然な風合いを持つものが求められている。このような風合いを付与する方法としては、比較的柔らかなパルプであるコットンリンターパルプを使用することが知られている。コットンリンターパルプを使用した記録用紙として、特許文献１には、３０重量％以上がコットンパルプからなる製紙用繊維を用いた高級水彩紙が開示されている。また、特許文献２には、コットンリンターパルプを含有するコットン紙にインク受容層を設けたインクジェット記録適性を有する記録媒体が開示されている。また、特許文献３には、表層と裏層にコットンリンターパルプを配合した多層抄き紙に顔料塗工層を設けたカード用紙が開示されている。
【０００４】
しかしながら、特許文献１の記録用紙は水彩画用の記録用紙であり、インクジェット記録適性やオフセット印刷適性を十分に満足できるものではなかった。また、特許文献２及び特許文献３の記録用紙は、何れも顔料塗工層を設けた記録用紙であり、紙の自然な風合いを持つものではない。
【先行技術文献】
【特許文献】
【０００５】
【特許文献１】特開平１０−１８１９５号公報
【特許文献２】特開２００２−３６７１４号公報
【特許文献３】特開２００４−２３８７４８号公報
【発明の概要】
【発明が解決しようとする課題】
【０００６】
このような問題に鑑み、本発明は、インクジェット記録による記録画像の滲みと印字ムラが生じにくく、オフセット印刷を好適に行える表面強度を有し、水性ペンによる筆記時も滲みが生じにくく、さらに、紙の自然な風合いを持つ記録用紙を提供することを目的とする。
【課題を解決するための手段】
【０００７】
上記課題を解決するために、本発明の記録用紙は、２層抄き以上の記録用紙であって、少なくとも一つの情報記録層を有し、その内側の層として支持層を有し、前記情報記録層および前記支持層はパルプを主成分として含有し、前記情報記録層に含まれるパルプの２５〜８０質量％がコットンリンターパルプであり、前記情報記録層の表面には水溶性高分子が塗布されており、前記支持層には該支持層に含まれるパルプ１００質量部に対して０．１〜０．８質量部の内添サイズ剤が含まれていることを特徴とするものである。
【０００８】
本発明の記録用紙は、前記情報記録層が内添サイズ剤を含んでいないか、又は、該情報記録層のパルプ１００質量部に対して０．０５質量部以下の割合で内添サイズ剤を含んでいてもよい。
【０００９】
本発明の記録用紙は、前記支持層のパルプのフリーネス（ＣＳＦ）が、３５０〜６００ｍｌであってもよい。
【００１０】
本発明の記録用紙は、前記情報記録層の表面に塗布する水溶性高分子の塗布量が０．５〜１．５ｇ／ｍ２であってもよい。
【発明の効果】
【００１１】
本発明によれば、インクジェット記録による記録画像の滲みと印字ムラが少なく、オフセット印刷を好適に行える表面強度を有し、水性ペンによる筆記時も滲みが生じ難く、更には、紙の自然な風合いを持つ記録用紙とすることができる。
【図面の簡単な説明】
【００１２】
【図１】本発明に係る記録用紙の構成例を示す図である。
【発明を実施するための形態】
【００１３】
次に、本発明について実施形態を示して詳細に説明するが、本発明はこれらの記載に限定して解釈されない。本発明の効果を奏する限り、実施形態は種々の変形をしてもよい。
【００１４】
本発明の記録用紙の構成例を図１に示す。同図において、１は情報記録層、２は支持層、３は任意の層である。また、同図において各層の厚みは実際の比率を表すものではない。
【００１５】
本発明の記録用紙は、少なくとも一つの情報記録層を有し、それに接する一つ内側の層として支持層を有する２層以上の記録用紙である。２層の記録用紙の場合、その片面の最表層が情報記録層（表層）となり、反対側の最表層が支持層となる（裏層）。このような構成例を図１（ａ）に示す。情報記録層１と、支持層２とを１層ずつ設けた構成例である。このような構成とすれば、一方の面にのみ情報記録層を設けた２層抄き合わせの記録用紙となる。
【００１６】
本発明が３層以上の層を有する場合、少なくとも一つの情報記録層を有し、その内側の層に支持層を有する構成とし、情報記録層を少なくとも片面において最表層とすることが好ましい。そのような構成例としては、例えば、図１（ｂ）に示される構成例がある。すなわち、情報記録層１と、支持層２と、任意の層３とを１層ずつ設けた構成例である。このような構成とすれば、一方の面にのみ情報記録層を設けた３層抄き合わせの記録用紙となる。ここで任意の層３の構成は特に限定されるものではなく、本発明の目的とする効果を損なわない範囲で多層紙で用いられる各種公知の紙層とすることができる。また、同図には示していないが、任意の層３を情報記録層に置き換えることで、両面に情報記録層を設けた３層抄き合わせの記録用紙とすることもできる。
【００１７】
次いで、図１（ｃ）に示される構成例は、情報記録層１と、支持層２とを、任意の層３の両側に１層ずつ設けた構成例である。このような構成とすれば、両面に情報記録層を設けた５層抄き合わせの記録用紙となる。
【００１８】
本発明の情報記録層および支持層はパルプを主成分とする。例えば、各層のための紙料中パルプを８０質量％以上、例えば、９０質量％以上、９５質量％以上、９８質量％以上含むことができる。
【００１９】
本発明の記録用紙は、前述の各種記録方法により情報を記録する情報記録層にコットンリンターパルプを含有させる。コットンリンターパルプとは、綿種子の表皮繊維（リンター）を精製したパルプである。コットンリンターパルプは、比較的水分の吸収性が良く、柔らかいパルプである。本発明においては、情報記録層に含有させるパルプのうち２５〜８０質量％をコットンリンターパルプとする。好ましくは３５〜７５質量％、更に好ましくは５０〜７０質量％である。このような構成とすることで、インクジェット記録によるインクの吸収性が良好で、紙の自然な風合いを持つ記録用紙とすることができる。コットンリンターパルプの含有量が２５質量％未満となると、インクジェット記録によるインクの吸収性を満足できず、インクジェット記録による記録画像に滲みや印字ムラが生じやすくなる。逆に、８０質量％を超えると情報記録層の表面強度が過度に低下し、オフセット印刷適性が低下する。
【００２０】
情報記録層のコットンリンターパルプ以外に用いるパルプ及び情報記録層以外の層に用いるパルプとしては、特に制限するものではなく、ＬＢＫＰ（広葉樹さらしクラフトパルプ）、ＮＢＫＰ（針葉樹さらしクラフトパルプ）などの化学パルプ、ＧＰ（砕木パルプ）、ＰＧＷ（加圧式砕木パルプ）、ＲＭＰ（リファイナーメカニカルパルプ）、ＴＭＰ（サーモメカニカルパルプ）、ＣＴＭＰ（ケミサーモメカニカルパルプ）、ＣＭＰ（ケミメカニカルパルプ）、ＣＧＰ（ケミグランドパルプ）などの機械パルプ、ＤＩＰ（脱インキパルプ）などの木材パルプ及びケナフ、バガス、竹などの非木材パルプを用いることができる。また、本発明の目的とする効果を損なわない範囲において、合成繊維を更に配合することができる。環境保全の観点から、ＥＣＦ（Ｅｌｅｍｅｎｔａｌ  Ｃｈｌｏｒｉｎｅ  Ｆｒｅｅ）パルプ、ＴＣＦ（Ｔｏｔａｌ  Ｃｈｌｏｒｉｎｅ  Ｆｒｅｅ）パルプ、古紙パルプ、植林木から得られるパルプを用いることができる。
【００２１】
各層に用いるパルプのフリーネス（ＣＳＦ）は、特に限定するものではないが、カナダ標準濾水度（フリーネス）（ＪＩＳ  Ｐ  ８１２１−２：２０１２「パルプ−ろ水度試験方法−第２部：カナダ標準ろ水度法」）で、３００〜７００ｍｌとすることが好ましい。また、支持層に用いるパルプのフリーネス（ＣＳＦ）は３５０〜６００ｍｌであることが好ましく、より好ましくは４００〜５５０ｍｌである。支持層に用いるパルプのフリーネス（ＣＳＦ）が３５０ｍｌ未満となると、紙の自然な風合いを持つ記録用紙とすることができないおそれがある。逆に６００ｍｌを超えると記録用紙としての十分な強度を損ねるおそれがある。尚、情報記録層に用いるパルプはコットンリンターパルプと他のパルプとを混合するが、叩解は混合前であっても混合後であってもよい。
【００２２】
本発明においては、情報記録層の表面に水溶性高分子を塗布する。前述の通り、情報記録層はコットンリンターパルプを含むため、比較的表面強度が低くなりやすいが、水溶性高分子を塗布することでオフセット印刷に好適な表面強度を付与することができる。ここで用いる水溶性高分子としては、表面紙力剤として公知のものを使用でき、例えば、ポリアクリルアミド系樹脂、ポリアミド系樹脂、ポリビニルアルコール、酸化澱粉やカチオン化澱粉などの澱粉類、スチレンアクリル系樹脂、等である。また、水溶性高分子の塗布方法は特に限定されるものではなく、２本ロールサイズプレスのようなポンド式サイズプレスやゲートロールサイズプレス、シムサイザーのようなフィルムメタリングタイプやロッドコーター、エアーナイフコーターなどを用いることができる。
【００２３】
本発明においては、前記情報記録層の表面に塗布する水溶性高分子の塗布量は、０．１〜２．０ｇ／ｍ２であってよく、０．５〜１．５ｇ／ｍ２であることが好ましい。より好ましくは０．８〜１．２ｍ２である。水溶性高分子の塗布量がこの範囲であれば、オフセット印刷に好適な表面強度を付与しつつ、インクジェット記録による記録画像の滲みと印字ムラを抑制しやすい。水溶性高分子の塗布量が０．１ｇ／ｍ２未満ではオフセット印刷に好適な表面強度とすることができないおそれがある。逆に２．０ｇ／ｍ２を超えるとインクジェット記録による記録画像に滲みと印字ムラが生じやすくなる。
【００２４】
本発明の記録用紙においては、各層に内添サイズ剤を含有させることができる。内添サイズ剤としては、特に限定するものではなく、例えば、強化ロジンサイズ剤、酸性ロジンサイズ剤、弱酸性ロジンサイズ剤などのロジン系サイズ剤や、アルキルケテンダイマー、アルケニル無水コハク酸を使用することができる。
【００２５】
本発明の記録用紙においては、支持層に内添サイズ剤を、該支持層に含まれるパルプ１００質量部に対して０．１〜０．８質量部含有させる。好ましくは０．２〜０．７質量部であり、より好ましくは０．３〜０．６質量部である。本発明の記録用紙は、情報記録層がコットンリンターパルプを比較的多く含むこともあり、情報記録層の吸水性が比較的高い構成となっている。このため、インクジェット記録によるインクの吸収性は良好となるが、記録画像には滲みや印字ムラが生じやすく、また、水性ペンでの筆記においても滲みが生じやすい。一方、このような滲みや印字ムラを抑制するには、情報記録層にサイズ剤を含有させる方法が考えられるが、情報記録層に過度にサイズ剤を含有させると、インクジェット記録によるインクの吸収性を損ねてしまうおそれがある。そこで、本発明の記録用紙においては、支持層に内添サイズ剤を前記した範囲で含有させてインクの吸収性を維持させたまま、滲みや印字ムラを抑制させる。支持層中の内添サイズ剤の含有量が０．１質量部を下回ると、インクジェット記録による記録画像や水性ペンでの筆記時に滲みが生じやすくなる。逆に０．８質量部を超えると、インクの吸収性が悪化し、インクジェット記録による記録画像に印字ムラが生じやすくなる。
【００２６】
また、情報記録層は、内添サイズ剤を含んでいないか、又は、内添サイズ剤を含ませる場合でも、該情報記録層のパルプ１００質量部に対して０．０５質量部以下の割合で含んでいることが好ましい。情報記録層の内添サイズ剤の含有量が０．０５質量部を超えると、インクジェット記録によるインクの吸収性が損なわれるおそれがある。
【００２７】
本発明の記録用紙においては、前述した抄紙薬品の他に、本発明の目的とする効果を損ねない範囲で、填料、填料定着剤、凝集剤、歩留まり向上剤、紙力増強剤、濾水性向上剤、着色染料、着色顔料、蛍光増白剤、蛍光消色剤、ピッチコントロール剤などの各種助剤を配合することができる。
【００２８】
本発明の記録用紙の抄紙方法は、特に限定されるものではなく、長網多層抄紙機、円網多層抄紙機、長網円網コンビ多層抄紙機などの各種装置で製造できる。
【００２９】
本発明の記録用紙の坪量は、特に限定するものではないが、４０〜４００ｇ／ｍ２であることが好ましい。この範囲であれば好適にインクジェット記録とオフセット印刷を行うことができる。情報記録層の坪量は２０〜９０ｇ／ｍ２であることが好ましい。より好ましくは２５〜８０ｇ／ｍ２であり、更に好ましくは３０〜６０ｇ／ｍ２である。情報記録層の坪量が２０ｇ／ｍ２未満であると、インクジェット記録によるインクを十分に吸収できず、記録画像に滲みや印字ムラが生じやすくなる。逆に９０ｇ／ｍ２を超えると、水性ペンでの筆記時の滲みが生じやすくなり、更には、記録用紙としての強度を満足できないおそれがある。また、支持層の坪量は、インクジェット記録や水性ペンでの筆記時にインクが裏抜けしないよう３０ｇ／ｍ２以上、より好ましくは４０ｇ／ｍ２以上であることが好ましく、支持層の坪量の上限は特に制限はないが、例えば、２００ｇ／ｍ２以下であるとよい。
【実施例】
【００３０】
次に、実施例を挙げて本発明をより具体的に説明するが、本発明はこれら実施例に限定されるものではない。また、例中の「部」、「％」は、特に断らない限りそれぞれ固形分換算での質量部又は質量％を示す。
【００３１】
（実施例１）
＜情報記録層用紙料の調製＞
コットンリンターパルプ２５部とＬＢＫＰ７５部からなるパルプ（ＣＳＦ：５００ｍｌ）を水中に分散してパルプスラリーとし、このパルプスラリーにタルク（商品名：タルクＮＴＬ／日本タルク社製）５部、両性タピオカスターチ（商品名：ＣＡＴＯ３２１０／イングレディオン・ジャパン社製）０．９部、硫酸バンド２部をそれぞれ添加して攪拌し、情報記録層用紙料を得た。
＜支持層用紙料の調製＞
ＬＢＫＰ１００部（ＣＳＦ：５００ｍｌ）を水中に分散してパルプスラリーとし、このパルプスラリーにタルク（商品名：タルクＮＴＬ／日本タルク社製）５部、両性タピオカスターチ（商品名：ＣＡＴＯ３２１０／イングレディオン・ジャパン社製）０．９部、硫酸バンド２部、ロジンサイズ剤（商品名：ＣＣ１４０４／星光ＰＭＣ社製）０．４部をそれぞれ添加して攪拌し、支持層用紙料を得た。
＜記録用紙の抄造＞
得られた情報記録層用紙料と支持層用紙料とを用いて、円網式抄紙機にて情報記録層／支持層を積層させた構成となるように２層抄き合わせで湿紙を抄紙し、プレスにて脱水後、乾燥させた。その後、２本ロールサイズプレスにてポリアクリルアミド系樹脂（商品名：ＳＴ−５０００／星光ＰＭＣ社製）を、情報記録層の表面への乾燥塗布量が０．５ｇ／ｍ２となるように塗布した後、シリンダードライヤーにて乾燥し、米坪１２０ｇ／ｍ２の記録用紙を得た。情報記録層の坪量は３０ｇ／ｍ２、支持層の坪量は９０ｇ／ｍ２であった。
【００３２】
（実施例２）
実施例１において、情報記録層用紙料の調製におけるパルプの配合を、コットンリンターパルプ５０部とＬＢＫＰ５０部に変更し、記録用紙の抄造におけるポリアクリルアミド系樹脂（商品名：ＳＴ−５０００／星光ＰＭＣ社製）の情報記録層の表面への乾燥塗布量を１ｇ／ｍ２とした以外は実施例１と同様にして記録用紙を得た。
【００３３】
（実施例３）
実施例１において、情報記録層用紙料の調製におけるパルプの配合を、コットンリンターパルプ７５部とＬＢＫＰ２５部に変更し、記録用紙の抄造におけるポリアクリルアミド系樹脂（商品名：ＳＴ−５０００／星光ＰＭＣ社製）の情報記録層の表面への乾燥塗布量を１．５ｇ／ｍ２とした以外は実施例１と同様にして記録用紙を得た。
【００３４】
（実施例４）
実施例１において、支持層用紙料の調製におけるロジンサイズ剤（商品名：ＣＣ１４０４／星光ＰＭＣ社製）の添加量を０．１部に変更した以外は、実施例１と同様にして記録用紙を得た。
【００３５】
（実施例５）
実施例１において、支持層用紙料の調製におけるロジンサイズ剤（商品名：ＣＣ１４０４／星光ＰＭＣ社製）の添加量を０．８部に変更した以外は、実施例１と同様にして記録用紙を得た。
【００３６】
（実施例６）
実施例１において、情報記録層の坪量を２０ｇ／ｍ２とし、支持層の坪量を１００ｇ／ｍ２とした以外は、実施例１と同様にして記録用紙を得た。
【００３７】
（実施例７）
実施例１において、情報記録層用紙料の調製時に更にロジンサイズ剤（商品名：ＣＣ１４０４／星光ＰＭＣ社製）０．０３部を添加し、支持層用紙料の調製におけるロジンサイズ剤（商品名：ＣＣ１４０４／星光ＰＭＣ社製）の添加量を０．８部に変更し、情報記録層の坪量を９０ｇ／ｍ２とし、支持層の坪量を３０ｇ／ｍ２とした以外は実施例１と同様にして記録用紙を得た。
【００３８】
（実施例８）
実施例１において、記録用紙の抄造におけるポリアクリルアミド系樹脂（商品名：ＳＴ−５０００／星光ＰＭＣ社製）の情報記録層の表面への乾燥塗布量を０．３ｇ／ｍ２とした以外は実施例１と同様にして記録用紙を得た。
【００３９】
（実施例９）
実施例３において、記録用紙の抄造におけるポリアクリルアミド系樹脂（商品名：ＳＴ−５０００／星光ＰＭＣ社製）の情報記録層の表面への乾燥塗布量を１．７ｇ／ｍ２とした以外は実施例３と同様にして記録用紙を得た。
【００４０】
（比較例１）
実施例１において、情報記録層用紙料の調製におけるパルプの配合を、コットンリンターパルプ２０部とＬＢＫＰ８０部に変更した以外は実施例１と同様にして記録用紙を得た。
【００４１】
（比較例２）
実施例１において、支持層用紙料の調製におけるロジンサイズ剤（商品名：ＣＣ１４０４／星光ＰＭＣ社製）の添加量を０．０５部に変更した以外は、実施例１と同様にして記録用紙を得た。
【００４２】
（比較例３）
実施例１において、支持層用紙料の調製におけるロジンサイズ剤（商品名：ＣＣ１４０４／星光ＰＭＣ社製）の添加量を１．０部に変更した以外は、実施例１と同様にして記録用紙を得た。
【００４３】
（比較例４）
実施例３において、情報記録層用紙料の調製におけるパルプの配合を、コットンリンターパルプ８５部とＬＢＫＰ１５部に変更した以外は実施例３と同様にして記録用紙を得た。
【００４４】
各実施例及び比較例で得られた記録用紙の構成の概要と、評価結果が表１に示されている。尚、各評価は下記の方法により行った。
（１）滲み
インクジェットプリンターＭＰ９９０（キヤノン社製）を用い、記録用紙の情報記録層の表面に画像を印字後、印字画像の滲み具合を目視にて評価した。評価は５段階とし、最も滲みが生じていないものを５とし、最も滲みが生じているものを１とした。評価が２以下のものは実用上の問題がある。
（２）印字ムラ
インクジェットプリンターＭＰ９９０（キヤノン製）でブラック、シアン、マゼンタ、イエローを印字面にベタ印字後、印字部のムラの程度を目視で評価した。評価は５段階とし、最も印字部のムラが生じていないものを５とし、最も印字部のムラが生じているものを１とした。評価が２以下のものは、実使用上の問題がある。
（３）ペン書きサイズ度
ＪＡＰＡＮ  ＴＡＰＰＩ紙パルプ試験方法Ｎｏ．１２：２０００「板紙−サイズ度試験方法−ペン書き法」に準拠し、情報記録面のペン書きサイズ度について評価した。評価は同規格の等級を用いて０から６で表した。評価が４以上のものは水性ペンによる筆記時に滲みが生じ難い記録用紙であり合格とし、評価が３以下のものは水性ペンによる筆記時に滲みが生じやすい記録用紙として不合格とした。
（４）表面強度
印刷適性試験機ＲＩ−３（明製作所製）を用いて、下記の印刷条件で情報記録層の表面に印刷を行い、下記評価基準で表面強度を評価した。
＜印刷条件＞
印刷インキ：ＳＭＸタックグレード２０（東洋インキ製）
インキ量：２ｇ
印刷速度：９０ｒｐｍ
＜評価基準＞
○：印刷時、紙ムケが発生しない。合格。
△：印刷時、紙ムケが発生するが僅かである。合格。
×：印刷時、紙ムケが多く発生する。不合格。
【００４５】
【表１】
2016023383.tif 000003
【００４６】
表１から明らかなように、実施例１〜９の記録用紙は、滲み、印字ムラ、ペン書きサイズ度、表面強度の評価が良好であり、これより、インクジェット記録による記録画像の滲みと印字ムラが少なく、オフセット印刷を好適に行える表面強度を有し、水性ペンによる筆記時も滲みが生じ難い記録用紙であることが確認できた。また、実施例１〜９の記録用紙の外観や手触り感は、何れも紙の自然な風合いを持つものであった。
【００４７】
これに対して比較例１で得られた記録用紙は、情報記録層へのコットンリンターパルプの配合量が少なすぎるため、インクジェット記録によるインクの吸収性を満足できず、結果的に印字ムラを生じた。また、紙の自然な風合いを持つ記録用紙とは言えないものであった。比較例２で得られた記録用紙は、支持層中の内添サイズ剤の含有量が少なすぎるため、インクジェット記録による記録画像に滲みが生じ、また、ペン書きサイズ度の評価から水性ペンによる筆記時に滲みが生じやすいものであった。比較例３で得られた記録用紙は、支持層中の内添サイズ剤の含有量が多すぎるため、インクジェット記録による記録画像に印字ムラが生じた。比較例４で得られた記録用紙は、情報記録層へのコットンリンターパルプの配合量が多すぎるため、表面強度が低下してオフセット印刷に適さないものであった。
【図１】
2016023383.tif 000004